(57)【特許請求の範囲】
【請求項１】
複数のセル壁(２)と、該複数のセル壁(２)に囲まれた複数のセル孔とを有し、内燃機関から排出された排ガスを上記複数のセル孔に流通させて浄化するハニカム構造体（１）であって、
当該ハニカム構造体（１）は、上記内燃機関から排出された上記排ガスを浄化するために必要な機械的強度を有しており、
上記複数のセル孔の少なくとも一部には、上記ハニカム構造体（１）の軸方向から見たとき、上記セル壁(２)から上記セル孔の中心側に向かって突出した突起部（４）が形成されており、
上記突起部（４）は、上記排ガスに含まれる炭化水素を吸着するゼオライトである炭化水素吸着材料によって形成されており、
上記突起部（４）の単位体積あたりの熱容量が、上記セル壁(２)の単位体積あたりの熱容量以下となるように形成されており、
上記ハニカム構造体（１）の上記軸方向における全長の中央部（１１）と、排ガスが流入する側の端部である上流側端部（１２）との間に上記突起部（４）が少なくとも一つ形成されていることを特徴とするハニカム構造体（１）。
【請求項２】
上記突起部（４）の表面に、触媒層（５）が形成されていることを特徴とする請求項１に記載のハニカム構造体（１）。
【請求項３】
上記突起部（４）と、上記上流側端部（１２）との距離が２ｍｍ〜３０ｍｍであることを特徴とする請求項１または２に記載のハニカム構造体（１）。
【請求項４】
上記各セル孔において、該セル孔を囲む複数の上記セル壁(２)のうち、半分以上の上記セル壁(２)から上記突起部（４）が突出していることを特徴とする請求項１〜３のいずれか一項に記載のハニカム構造体（１）。
【請求項５】
上記各セル孔において、該セル孔を囲む複数の上記セル壁(２)の交点に形成される頂点のうち、半分以上の頂点から上記突起部（４）が突出していることを特徴とする請求項１〜４のいずれか一項に記載のハニカム構造体（１）。
【請求項６】
複数の上記突起部（４）が上記軸方向においてずれた位置に形成された上記セル孔を有することを特徴とする請求項１〜５のいずれか一項に記載のハニカム構造体（１）。
【請求項７】
上記ハニカム構造体（１）の中心軸側である径方向内側の位置に設けられた上記セル孔内に形成された上記突起部（４）に対して、該セル孔よりも径方向外側の位置に設けられた上記セル孔内に形成された上記突起部（４）が、上記軸方向において上流側に形成されていることを特徴とする請求項１〜６のいずれか一項に記載のハニカム構造体（１）。
【請求項８】
上記軸方向から見たとき、上記突起部（４）の角部（４１）、及び上記突起部（４）と上記セル壁(２)との間に形成された角部（４４）の少なくとも一方が曲面によって形成されていることを特徴とする請求項１〜７のいずれか一項に記載のハニカム構造体（１）。
【請求項９】
上記突起部（４）には、該突起部（４）の上流側の端部から下流側に向かうにつれて徐々に突出量が増大するように形成された上流側傾斜面（４２）、又は上記突起部（４）の下流側の端部から上流側に向かうにつれて徐々に突出量が増大するように形成された下流側傾斜面（４３）の少なくとも一方が形成されていることを特徴とする請求項１〜８のいずれか一項に記載のハニカム構造体（１）。
【請求項１０】
上記ハニカム構造体（１）の中心軸側である径方向内側の位置に設けられた上記セル孔における流通抵抗よりも、該セル孔よりも径方向外側の位置に設けられた上記セル孔における流通抵抗が小さいことを特徴とする請求項１〜９のいずれか一項に記載のハニカム構造体（１）。
【請求項１１】
上記セル壁（２）は、その気孔率が３０％〜４０％のセラミック材料からなり、
上記突起部（４）は、その気孔率が上記セル壁（２）のセラミック材料の気孔率よりも大きく、かつ、上記セル壁（２）とは異なる材質からなることを特徴とする請求項１〜１０のいずれか一項に記載のハニカム構造体（１）。
【発明の詳細な説明】
【技術分野】
【０００１】
本発明は、内燃機関から排出される排ガスを浄化するための触媒装置に用いられるハニカム構造体に関する。
【背景技術】
【０００２】
自動車等の内燃機関の排ガスを浄化するための触媒装置としては、排ガスを流通する排気管の内側に、格子状に設けられたセル壁とそのセル壁に囲まれて形成された複数のセル孔とを有するハニカム構造体を配置したものが知られている。触媒装置は、高温の排ガスをハニカム構造体のセル孔に流通させることにより、ハニカム構造体に担持された触媒を活性化温度以上に加熱して排ガスの浄化を行う。
【０００３】
このようなハニカム構造体としては、例えば、特許文献１に示されたものがある。特許文献１のハニカム構造体は、セラミックス材料からなるセル壁と、セル壁に囲まれたセル孔とを有している。セル壁には、セル孔間を連通する細孔が形成されており、セル孔の内周面には、セル孔の内側に突出した突起部が形成されている。
【先行技術文献】
【特許文献】
【０００４】
【特許文献１】特開平２００９−１５４１４８号公報
【発明の概要】
【発明が解決しようとする課題】
【０００５】
しかしながら、特許文献１のハニカム構造体には、以下の課題がある。
特許文献１のハニカム構造体においては、セル壁と突起部とがいずれも同一の材料によって形成されている。そのため、突起部を形成することにより、ハニカム構造体における熱容量が増大し、ハニカム構造体を活性化温度まで昇温するのに時間がかかる。これにより、ハニカム構造体の昇温に遅れが生じる。
【０００６】
本発明は、かかる背景に鑑みてなされたものであり、触媒の早期活性化が可能でかつ、浄化性能を向上することができるハニカム構造体を提供しようとするものである。
【課題を解決するための手段】
【０００７】
本発明の一態様は、複数のセル壁と、該複数のセル壁に囲まれた複数のセル孔とを有し、内燃機関から排出された排ガスを上記複数のセル孔に流通させて浄化するハニカム構造体であって、
当該ハニカム構造体は、上記内燃機関から排出された上記排ガスを浄化するために必要な機械的強度を有しており、
上記複数のセル孔の少なくとも一部には、上記ハニカム構造体の軸方向から見たとき、上記セル壁から上記セル孔の中心側に向かって突出した突起部が形成されており、
上記突起部は、上記排ガスに含まれる炭化水素を吸着するゼオライトである炭化水素吸着材料によって形成されており、
上記突起部の単位体積あたりの熱容量が、上記セル壁の単位体積あたりの熱容量以下となるように形成されており、
上記ハニカム構造体の上記軸方向における全長の中央部と、排ガスが流入する側の端部である上流側端部との間に上記突起部が少なくとも一つ形成されていることを特徴とするハニカム構造体にある。
【発明の効果】
【０００８】
上記ハニカム構造体は、上記セル孔の内部に上記突起部を備えている。そのため、上記ハニカム構造体における触媒の早期活性化が可能でかつ、浄化性能を向上することができる。
すなわち、突起部を有しないハニカム構造体においては、セル孔の内部を排ガスが流通する際に、排ガスにおける粘性の影響により、セル孔を形成するセル壁の表面に排ガスの流速が低下する境界層が形成される。この境界層においては、熱伝達率や物質伝達率が低下するため、排ガスと上記ハニカム構造体との接触効率が低下する。そのため、上記ハニカム構造体における、排ガスからの受熱量が低下し、触媒の活性化の遅れと浄化性能の低下が生じる。
【０００９】
上記ハニカム構造体においては、上記セル孔の内側に上記突起部を形成することによって、上記セル孔を流通する排ガスの流通方向を変化させ、上記突起部の周囲に乱流を形成することができる。この乱流が、境界層を破壊することで上記セル孔内における排ガスの物質伝達率を回復し、排ガスと上記ハニカム構造体との接触効率を向上することができる。これにより、触媒の早期活性を可能にすると共に、触媒によって排ガスを効率よく浄化し、上記ハニカム構造体における浄化性能を向上させることができる。
【００１０】
また、上記突起部の周囲においては、乱流によって排ガスと上記ハニカム構造体との接触効率を特に大きく向上させることができる。そのため、上記突起部の周囲に配設された触媒を早期に昇温して活性化させると共に、活性化によって生じる反応熱を利用して、上記ハニカム構造体の全体を速やかに活性化させることができる。
【００１１】
また、上記突起部における単位体積あたりの熱容量が、上記セル壁における単位体積あたりの熱容量よりも小さい。そのため、上記突起部における受熱量を低減し、上記触媒層及び上記セル壁を効率よく昇温させることができる。これにより、上記触媒層を早期に活性化することができる。
【００１２】
また、上記ハニカム構造体においては、上記突起部を設けることにより、上記ハニカム構造体を特別な形状、例えば、部分的にセル壁をなくして流通抵抗を低減する構造等を用いることなく、触媒の早期活性化と、浄化性能の向上が可能となる。したがって、上記ハニカム構造体における表面積の減少を抑制し、浄化に有効な触媒量を確保することができる。それゆえ、上記ハニカム構造体における最大浄化性能を向上することができる。
【００１３】
以上のごとく、上記ハニカム構造体によれば、触媒の早期活性化が可能でかつ、浄化性能を向上することができる。
【図面の簡単な説明】
【００１４】
【図１】実施例１における、触媒装置を示す説明図。
【図２】実施例１における、ハニカム構造体を示す説明図。
【図３】図１における、III−III矢視断面図。
【図４】図１における、IV−IV矢視断面図。
【図５】ハニカム構造体における、物質伝達率の変化を示すグラフ。
【図６】実施例２における、突起部の第１の形状例を示す拡大断面図。
【図７】実施例２における、突起部の第２の形状例を示す拡大断面図。
【図８】実施例２における、突起部の第３の形状例を示す拡大断面図。
【図９】実施例２における、突起部の第４の形状例を示す拡大断面図。
【図１０】実施例２における、突起部の第５の形状例を示す拡大断面図。
【図１１】図１０における、突起部の説明図。
【図１２】実施例２における、突起部の第６の形状例を示す拡大断面図。
【図１３】実施例２における、突起部の第７の形状例を示す拡大断面図。
【図１４】実施例２における、突起部の第８の形状例を示す拡大断面図。
【図１５】実施例３における、（ａ）突起部の第１の形状例を示す断面図、（ｂ）突起部の第２の形状例を示す断面図、（ｃ）突起部の第３の形状例を示す断面図。
【図１６】実施例３における、（ａ）突起部の第４の形状例を示す断面図、（ｂ）突起部の第５の形状例を示す断面図、（ｃ）突起部の第６の形状例を示す断面図。
【図１７】実施例４における、ハニカム構造体の第１の形状例を示す断面図。
【図１８】実施例４における、ハニカム構造体の第２の形状例を示す断面図。
【図１９】実施例４における、ハニカム構造体の第３の形状例を示す断面図。
【図２０】実施例４における、突起部の形状例を示す説明図。
【発明を実施するための形態】
【００１５】
上記ハニカム構造体において、上記突起部は、上記排ガスに含まれる炭化水素を吸着するゼオライトである炭化水素吸着材料によって形成されている。この構成によれば、上記突起部において、上記排ガスに含まれる炭化水素を吸着し、暖気時におけるエミッションをより低減することができる。
【００１６】
また、上記突起部の表面には、触媒層が形成されていることが好ましい。この場合には、上記ハニカム構造体における、上記触媒層の形成範囲を拡大し、触媒の担持量を増大させたり、触媒の担持量を維持したまま触媒の厚さを低減することができる。これにより、上記ハニカム構造体における、浄化性能を向上することができる。
【００１７】
また、上記突起部と、上記上流側端部との距離が２ｍｍ〜３０ｍｍであることが好ましい。この場合には、上記セル孔内において、境界層が発達しきる前に、上記突起部によって乱流を形成し、境界層を破壊することができる。これにより、排ガスにおける物質伝達率の低下を効果的に抑制し、排ガスと上記ハニカム構造体との接触効率をより向上することができる。
【００１８】
また、上記各セル孔において、該セル孔を囲む複数の上記セル壁のうち、半分以上の上記セル壁から上記突起部が突出していることが好ましい。この場合には、上記突起部が形成された上記セル孔を囲む上記各セル壁の表面に形成された境界層を効率良く破壊することができる。これにより、排ガスにおける物質伝達率の低下を効果的に抑制し、排ガスとハニカム構造体との接触効率をより向上することができる。
【００１９】
また、上記各セル孔において、該セル孔を囲む複数の上記セル壁の交点に形成される頂点のうち、半分以上の頂点から上記突起部が突出していることが好ましい。この場合には、上記突起部が形成された上記セル孔を囲む上記各セル壁の表面に形成された境界層を効率良く破壊することができる。これにより、排ガスにおける物質伝達率の低下を効果的に抑制し、排ガスとハニカム構造体との接触効率をより向上することができる。
【００２０】
また、複数の上記突起部が上記軸方向においてずれた位置に形成された上記セル孔を有することが好ましい。この場合には、上記ハニカム構造体の上流側に形成された上記突起部において境界層を破壊した後、該突起部の下流側で再度境界層が形成されることを抑制できる。これによって、より広範囲において、排ガスと上記ハニカム構造体との接触効率を向上することができる。
【００２１】
また、上記ハニカム構造体の中心軸側である径方向内側の位置に設けられた上記セル孔内に形成された上記突起部に対して、上記セル孔よりも径方向外側の位置に設けられた上記セル孔内に形成された上記突起部が、上記軸方向において上流側に形成されていることが好ましい。上記ハニカム構造体においては、径方向外側の位置に設けられた上記セル孔における排ガスの流速が、径方向内側の位置に設けられた上記セル孔における排ガスの流速に比べて低速になりやすい。そのため、径方向外側の位置に設けられた上記セル孔においては、上流側の位置で境界層が形成されやすく、上流側の位置に突起部を形成することが境界層の形成を抑制するのに効果的である。したがって、上述のごとく、上記ハニカム構造体の径方向位置を考慮し、上記突起部の位置を調整することで、上記各セル孔における境界層の形成を抑制することができる。これにより、上記ハニカム構造体における早期活性化と浄化性能をさらに向上させることできる。
【００２２】
また、上記軸方向から見たとき、上記突起部の角部、及び上記突起部と上記セル壁との間に形成された角部の少なくとも一方が曲面によって形成されていることが好ましい。この場合には、上記突起部を形成することによる流通抵抗を低減することができる。これにより、上記ハニカム構造体における早期活性化と浄化性能を向上させることできる。
【００２３】
また、上記突起部には、該突起部の上流側の端部から下流側に向かうにつれて徐々に突出量が増大するように形成された上流側傾斜面、又は上記突起部の下流側の端部から上流側に向かうにつれて徐々に突出量が増大するように形成された下流側傾斜面の少なくとも一方が形成されていることが好ましい。この場合には、上記突起部を形成することによる流通抵抗の増大を抑制し、圧損を低減することができる。また、上記突起部の周囲における排ガスの滞留を抑制し、突起部周辺の触媒を有効活用できる。
【００２４】
また、上記ハニカム構造体は、上記ハニカム構造体の中心軸側である径方向内側の位置に設けられた上記セル孔における流通抵抗よりも、該セル孔よりも径方向外側の位置に設けられた上記セル孔における流通抵抗が小さいことが好ましい。この場合には、上記ハニカム構造体の径方向外側の上記セル孔と、径方向内側の上記セル孔との間における、排ガスの流速のバラつきを低減し、均一化することができる。これにより、上記ハニカム構造体のさらなる早期活性化と浄化性能の向上が可能となる。
【実施例】
【００２５】
（実施例１）
上記ハニカム構造体にかかる実施例について、図１〜図４を参照して説明する。
図１及び図２に示すごとく、ハニカム構造体１は、複数のセル壁２と、複数のセル壁２に囲まれた複数のセル孔３とを有し、複数のセル孔３に内燃機関から排出された排ガスを流通させるよう構成されている。
図３及び図４に示すごとく、複数のセル孔３には、ハニカム構造体１の軸方向Ｘから見たとき、セル壁２からセル孔３の中心側に向かって突出した突起部４が形成されている。突起部４の単位体積あたりの熱容量が、セル壁２の単位体積あたりの熱容量以下となるように形成されており、軸方向Ｘにおける全長の中央部１１と、排ガスが流入する側の端部である上流側端部１２との間に少なくとも一つ形成されている。
【００２６】
以下、さらに詳細に説明する。
図１に示すごとく、本例のハニカム構造体１は、自動車のエンジンにおいて発生した排気ガスを浄化するためのものである。ハニカム構造体１は、排気ガスを流通する排気管６の内側に配置されており、ハニカム構造体１と排気管６とによって触媒装置７を形成している。
排気管６は、ハニカム構造体１を内包する配置管６１と、配置管６１の上流側に設けられた上流側配管６２と、下流側に設けられた下流側配管６３とを有している。
【００２７】
図２〜図４に示すごとく、ハニカム構造体１は、格子状に配設されたセル壁２によって形成された円柱形状のセラミック担体と、セラミック担体の表面に担持され排気ガスの浄化を行う触媒層５とからなる。セル壁２は、セラミック材料からなり、本例においては、気孔率が３０％〜４０％のコージェライトを用いている。ハニカム構造体１には、セル壁２によって区画された複数のセル孔３が形成されており、各セル孔３の断面形状は六角形をなしている。また、ハニカム構造体１の軸方向Ｘから見たとき、単位面積あたりのセル孔３の形成個数を示す形成密度が一様である。尚、セル孔３の断面形状は、六角形以外にも、種々の多角形や円形とすることができるが、四角形又は六角形とした場合、浄化性能及び生産性に優れたハニカム構造体を容易に得ることができる。
【００２８】
本例のハニカム構造体１を構成するすべてのセル孔３には、突起部４を設けてある。
突起部４は、炭化水素吸着材料であるゼオライトからなり、その気孔率は、４５％〜６５％とした。したがって、突起部４は、セル壁２を形成するコージェライトにおける気孔率よりも、大きな気孔率によって形成されている。これにより、材料の持つ比熱の差を考慮しても突起部４における単位体積あたりの熱容量が、セル壁２よりも小さくなる。本例においては、ハニカム構造体１のすべてのセル孔３に突起部４を設けたが、一部のセル孔３のみに突起部４を設けてもよい。また、突起部４は、多孔質材料以外にも、中空となるように形成されていてもよい。
【００２９】
図３に示すごとく、突起部４は、１つのセル孔３に、一対ずつ形成されている。軸方向Ｘから見たとき、各突起部４は、セル孔３を形成する６つのセル壁２のうち、互いに対向する一対のセル壁２と、一対のセル壁２の各両隣に配設されたセル壁２とに沿って形成されている。一対の突起部４は、いずれも同形状をなしており、セル孔３の中心点Ｐを通り、対向する一対のセル壁２と平行な仮想線Ｌに対して、線対称となるように配置されている。また、突起部４の外形における角部４１は、滑らかな曲面によって形成されている。尚、図３においては、セル壁２と突起部４とによって形成された角部４４は曲面となっていないが、曲面によって形成してもよい。
【００３０】
図４に示すごとく、突起部４は、半楕円形の断面形状をなしている。したがって、突起部４は、その上流側端部１２から下流側に向かうにつれて突出量が増大するように形成された曲面状の上流側傾斜面４２と、上流側傾斜面４２と滑らかにつながり、下流側端部から上流側に向かうにつれて突出量が増大するように形成された曲面状の下流側傾斜面４３とを備えている。尚、突起部４の突出方向Ｚとは、突起部４が形成されたセル壁２の法線方向であり、突起部４が複数のセル壁２にわたって形成されている場合には、各セル壁２における法線方向となる。
【００３１】
突起部４は、ハニカム構造体１における軸方向Ｘにおいて、中央部１１よりも上流側の位置で、かつ上流側端部１２と突起部４との距離Ｓが２０ｍｍとなる位置に形成されている。本例においては、軸方向Ｘにおける突起部４の配設位置は、全てのセル孔３において同一とした。
また、突起部４の表面は、触媒層５によって、全面が被覆されている。
【００３２】
次に、本例の作用効果について説明する。
ハニカム構造体１においては、セル孔３を流通する排ガスの流通方向を変化させ、突起部４の周囲に乱流が形成することができる。この乱流が、境界層を破壊することでセル孔３内における排ガスの物質伝達率を回復し、排ガスとハニカム構造体１との接触効率を向上することができる。これにより、触媒層５の早期活性を可能にすると共に、触媒層５によって排ガスを効率良く浄化し、ハニカム構造体１における浄化性能を向上させることができる。
【００３３】
特に、突起部４の周囲においては、乱流が形成されることでハニカム構造体１と排ガスとの接触効率が大きく向上させることができる。そのため、突起部４の周囲において、ハニカム構造体１とセル壁２との間における熱交換が特に効率良く行われ、突起部４の周囲の触媒層５を早期に活性化させることができる。そして、活性化した触媒層５の反応熱を利用して、ハニカム構造体１の全体を速やかに活性化させることができる。
【００３４】
また、突起部４における単位体積あたりの熱容量が、セル壁２における単位体積あたりの熱容量よりも小さい。そのため、突起部４における受熱量を低減し、触媒層５を効率よく活性化させることができる。
【００３５】
また、ハニカム構造体１においては、突起部４を設けることにより、ハニカム構造体１を特別な形状、例えば、部分的にセル壁をなくして流通抵抗を低減する構造等を用いることなく、触媒層５の早期活性化及び浄化性能の向上が可能となる。したがって、ハニカム構造体１における表面積の減少を抑制し、ハニカム構造体１における触媒層３の担持量を確保することができる。それゆえ、ハニカム構造体１における最大浄化性能を向上することができる。
【００３６】
また、突起部４は、排ガスに含まれる炭化水素を吸着するゼオライトである炭化水素吸着材料によって形成されている。そのため、突起部４において、排ガスに含まれる炭化水素を吸着し、暖気時におけるエミッションをより低減することができる。
【００３７】
また、突起部４の表面には、触媒層５が形成されている。そのため、ハニカム構造体１における、触媒層５の形成範囲を拡大し、触媒層５の厚さ低減をすることができる。さらに、突起部４内部の空間における速度低下につながり、ゼオライトからなる突起部４に吸着した炭化水素の脱離速度を低下することができる。したがって、触媒が活性に達した後に脱離する炭化水素の量を増やすことができ、浄化性能向上が期待できる。これにより、ハニカム構造体１における、浄化性能を向上することができる。
【００３８】
また、突起部４と、上流側端部１２との距離が２０ｍｍである。図５は、セル孔３を形成するセル壁２の表面近傍における物質移動率の変化を示すグラフであり、縦軸を物質移動率とし、横軸をハニカム構造体１における上流側端部１２からの距離Ｓとした。また、実線Ｇ１〜Ｇ５においては、ハニカム構造体１におけるセル孔３の形成密度を変化させている。尚、形成密度は、実線Ｇ１が、１．８６個／ｍｍ2、実線Ｇ２が、１．１６個／ｍｍ2、実線Ｇ３が、０．９３個／ｍｍ2、実線Ｇ４が、０．６２個／ｍｍ2、実線Ｇ５が、０．３１個／ｍｍ2である。図５に示すごとく、実線Ｇ１〜実線Ｇ５のいずれにおいても、突起部４と上流側端部１２との距離Ｓが２ｍｍ〜３０ｍｍの範囲内において、物質移動率が大幅に低下している。つまり、この範囲内において、境界層が発達している。したがって、突起部４と上流側端部１２との距離Ｓが２ｍｍ〜３０ｍｍの範囲内に突起部４を形成することにより、セル孔３内において、境界層が発達しきる前に、突起部４によって乱流を形成し、境界層を破壊することができる。排ガスにおける物質伝達率の低下を効果的に抑制し、排ガスとハニカム構造体１との接触効率をより向上することができる。
【００３９】
また、各セル孔３において、セル孔３を囲む複数のセル壁２のうち、半分以上のセル壁２から突起部４が突出している。そのため、突起部４が形成されたセル孔３を囲む各セル壁２の表面に形成された境界層を効率良く破壊することができる。これにより、排ガスにおける熱伝達率及び物質伝達率の低下を効果的に抑制し、排ガスとハニカム構造体１との接触効率をより向上することができる。
【００４０】
また、各セル孔３において、セル孔３を囲む複数のセル壁２の交点に形成される頂点２１のうち、半分以上の頂点から突起部４が突出している。そのため、突起部４が形成されたセル孔３を囲む各セル壁２の表面に形成された境界層を効率良く破壊することができる。これにより、排ガスにおける物質伝達率の低下を効果的に抑制し、排ガスとハニカム構造体１との接触効率をより向上することができる。
【００４１】
また、軸方向Ｘから見たとき、突起部４の角部４１が曲面によって形成されている。そのため、突起部４を形成することによる流通抵抗を低減することができる。これにより、ハニカム構造体１における圧損上昇を抑制して早期活性化と浄化性能を向上させることできる。
【００４２】
また、突起部４には、突起部４の上流側の端部から下流側に向かうにつれて徐々に突出量が増大するように形成された上流側傾斜面４２と、突起部４の下流側の端部から上流側に向かうにつれて徐々に突出量が増大するように形成された下流側傾斜面４３とが形成されている。そのため、突起部４を形成することによる流通抵抗の増大を抑制し、圧損を低減することができる。また、突起部４の周囲における排ガスの滞留を抑制し、排ガスの物質移動率を向上することができる。
【００４３】
以上のごとく、本例のハニカム構造体１によれば、圧損上昇を抑制しつつ触媒の早期活性化が可能でかつ、浄化性能を向上することができる。
【００４４】
（実施例２）
本例は、軸方向Ｘから見たハニカム構造体における突起部の形状例を示すものである。
図６に示したハニカム構造体１の突起部４は、セル孔３を形成する６つのセル壁２のうち３つのセル壁２に沿うように略長方形状に形成されている。突起部４は、６つのセル壁２に一つ飛ばしで、互いに隣り合うことなく配置されている。つまり、３つの突起部４は、セル孔の中心点Ｐに対して、１２０°の点対称となるように配置されている。
【００４５】
図７に示したハニカム構造体１の突起部４は、略扇型をなしており、６つのセル壁２によって形成された６つの頂点２１の全てに、それぞれ形成されている。
図８に示したハニカム構造体１の突起部４は、セル壁２よって形成された６つの頂点２１のうち、一つ飛ばしで配置された３つの頂点２１に形成されている。つまり、３つの突起部４は、セル孔３の中心点Ｐに対して、１２０°の点対称となるように配置されている。
【００４６】
図９に示したハニカム構造体１の突起部４は、セル壁２によって形成された６つの頂点２１のうちの４つに形成されている。突起部４は互いに対向する３対の頂点２１のうちの２対に形成されており、突起部４が形成されていない頂点２１同士をつなぐ仮想線Ｌに対して線対称の形状となる。尚、突起部４は、中心点Ｐに対して１８０°の点対称となるように配設した場合も同様の形状が得られる。
【００４７】
図１０及び図１１に示したハニカム構造体１の突起部４は、セル孔３を形成する６つのセル壁２のうち３つのセル壁２に形成されている。突起部４は軸方向Ｘから見たとき略Ｌ字型をなしている。突起部４は、上流側端部１２から下流側に向かって徐々に突出量が増大しつつ、セル孔３の中心点Ｐに向かうよう形成された曲面を有している。セル孔３には、突起部４が形成された３つの角部４１と、突起部４が形成されていない３つの角部４１とが交互に配置されている。つまり、３つの突起部４は、セル孔３の中心点Ｐに対して１２０°の点対称となるように配置されている。
【００４８】
図１２に示したハニカム構造体１の突起部４は、セル孔３を形成する６つのセル壁２の全てに形成されている。突起部４は、隣り合う２つのセル壁２にまたがって１つ形成されており、突起部４は、上流側から下流側に向かって徐々に突出量が増大しつつ、セル孔３の中心点Ｐに向かうよう形成された曲面を有している。３つの突起部４は、セル孔３の中心点Ｐに対して、互いに１２０°の点対称となるように配置されている。
【００４９】
ここで、図１０〜図１２に示したハニカム構造体１における突起部４の形成方法について説明する。
突起部４の形成には、材料スラリーを吐出するための吐出ノズルを備えた突起部形成装置を用いる。吐出ノズルには、外周側面に突起部４の形状と対応した形状をなす成形溝と、成形溝内に開口した吐出口とが形成されている。
【００５０】
まず、吐出ノズルを、突起部４を形成するセル孔３の内側に挿入する。このとき、軸方向Ｘから見て、セル孔３の中心軸と吐出ノズルの中心軸とを一致させる。また、軸方向Ｘにおいて、突起部４の形成位置に成形溝を対向させる。
【００５１】
そして、吐出口から成形溝内に材料スラリーを吐出し、成形溝内に材料スラリーを充填する。成形溝内において、材料スラリーが固化した後、吐出ノズルをセル孔３から後退させる。尚、吐出ノズルを後退させる際に、吐出ノズル先端側において突起部４を形成する成形溝の内周面が、突起部４と干渉する場合には、この部位を収納可能な構成とすることで、吐出ノズルを容易に後退させることができる。
【００５２】
図１３に示したハニカム構造造体１の突起部４は、セル孔３の内周面における全周から突出して環状に形成されている。したがって、突起部４の外周形状は、セル孔３の外周形状と同一形状の六角形をなしている。また、突起部４の内周形状は、セル孔３の内周形状と相似形状の六角形をなしている。
【００５３】
図１４に示したハニカム構造体１の突起部４は、図１３に示したハニカム構造体１の変形例である。図１４のハニカム構造体１の突起部４における外周形状は、図１３に示したハニカム構造体１と同様の六角形であり、内周形状は、円形をなしている。
【００５４】
上述の各突起部４が形成されたハニカム構造体１において、上述以外の構成は実施例１と同様である。尚、本例又は本例に関する図面において用いた符号のうち、実施例１において用いた符号と同一のものは、特に示さない限り、実施例１と同様の構成要素等を表す。
【００５５】
ハニカム構造体１において、突起部４は、セル孔３の中心点Ｐに対して点対称とするか、又は中心点Ｐを通る仮想線Ｌに対して線対称となるように形成してある。この場合には、突起部４によって、セル孔３の内側に乱流を効率良く発生させることができる。
また、図１０〜図１２に示した突起部４においては、セル孔３の内部を撹拌するように乱流が形成することができる。
また、本例においても、実施例１と同様の作用効果を得ることができる。
【００５６】
（実施例３）
本例は、軸方向Ｘ及び突出方向の双方と直交する方向から見たときのハニカム構造体における突起部の形状例を示すものである。
図１５（ａ）に示すハニカム構造体１の突起部４は、セル壁２に沿うように形成された長方形状をなしている。
図１５（ｂ）に示すハニカム構造体１の突起部４は、図１５（ａ）の突起部４における先端側の角部４１を円弧状に形成してなる。突起部４における上流側の角部は、上流側端部１２から下流側に向かうにつれて突出量が増大するように形成された曲面状の上流側傾斜面４２である。また、突起部４における下流側の角部は、下流側端部から上流側に向かうにつれて突出量が増大するように形成された曲面状の下流側傾斜面４３である。
図１５（ｃ）に示すハニカム構造体１の突起部４は、突起部４における上流側の端部から下流側に向かうにつれて突出量が増大するように傾斜した上流側傾斜面４２を備えている。上流側傾斜面４２の下流側の端部よりも下流側は、セル壁２に沿うように形成されている。
【００５７】
図１６（ａ）に示すハニカム構造体１の突起部４は、突起部４における上流側の端部から下流側の端部まで全長に、上流側から下流側に向かうにつれて突出量が増大するように傾斜した上流側傾斜面４２を備えている。
図１６（ｂ）に示すハニカム構造体１の突起部４は、突起部４の上流側端部１２から軸方向Ｘにおける中央位置に向かうにつれて突出量が増大するように傾斜した上流側傾斜面４２を備えている。また、突起部４は、突起部４の下流側端部から軸方向Ｘにおける中央位置に向かうにつれて突出量が増大するように傾斜した下流側傾斜面４３を備えている。
図１６（ｃ）に示すハニカム構造体１の突起部４は、突起部４における上流側端部１２から下流側に向かうにつれて突出量が増大するように形成された曲面状の上流側傾斜面４２である。尚、曲面は、突起部４の内側に向かって凹状に形成されている。
【００５８】
上述の各突起部４が形成されたハニカム構造体１において、上述以外の構成は実施例１と同様である。尚、本例又は本例に関する図面において用いた符号のうち、実施例１において用いた符号と同一のものは、特に示さない限り、実施例１と同様の構成要素等を表す。
また、本例に示した突起部４の形状は、一例を示すものであり、これらの形状以外であってもよい。
また、本例においても、実施例１と同様の作用効果を得ることができる。
【００５９】
（実施例４）
本例は、ハニカム構造体における突起部の位置を、軸方向Ｘにおいて変化させた例を示すものである。
図１７に示すハニカム構造体１は、各セル孔３において互いに対向するように配設された一対の突起部４を備えている。また、ハニカム構造体１の中心軸Ｏ側である径方向内側の位置に設けられたセル孔３内に形成された突起部４に対して、これよりも径方向外側の位置に設けられたセル孔３内に形成された突起部４は、軸方向Ｘにおいて上流側に形成されている。ハニカム構造体１において、径方向外側の位置に設けられたセル孔３においては、径方向内側のセル孔３と比べて上流側の位置で境界層が形成されやすく、上流側の位置に突起部４を形成することが境界層の形成を抑制するのに効果的である。したがって、上述のごとく、ハニカム構造体１の径方向位置を考慮し、突起部４の位置を調整することで、各セル孔３における境界層の形成を効果的に抑制することができる。これにより、ハニカム構造体１における早期活性化と浄化性能をさらに向上させることできる。
【００６０】
図１８に示すハニカム構造体１は、各セル孔３において互いに対向するように配設された一対の突起部４を複数備えている。ハニカム構造体１の中心に形成された中心セル孔３０には、一対の突起部４がｎ個、軸方向Ｘに並んで配設されている。そして、ハニカム構造体１の中心セル孔３０から外側に向かうにつれて、下流側に配設された一対の突起部４の個数を減少させている。本例においては、中心セル孔３０の周囲を囲むセル孔３には、ｎ−１個の一対の突起部４が形成されており、このセル孔３の径方向外側の位置に設けられたセル孔３には、ｎ−２個の一対の突起部４が形成されている。つまり、径方向外側に向かうにつれて、セル孔３における一対の突起部４の個数が、内側に設けられたセル孔３における一対の突起部４の個数よりも１つずつ減少している。また、ハニカム構造体１の最外周に形成されたセル孔３には、突起部４が形成されていない。
【００６１】
この場合には、ハニカム構造体１のセル孔３における流通抵抗を、ハニカム構造体１の中心軸Ｏ側から径方向外側に向かうにつれて低下させることができる。これにより、排ガスの流速が低下しやすい径方向外側のセル孔３における排ガスの流速を増大させ、ハニカム構造体１の径方向外側のセル孔３と、径方向内側のセル孔３との間における、排ガスの流速のバラつきを低減し、流速を均一化することができる。それゆえ、ハニカム構造体１のさらなる早期活性化と浄化性能の向上が可能となる。
【００６２】
また、各セル孔３において最も上流側に配設された突起部４の軸方向Ｘにおける配設位置は、いずれも同一の位置に形成されている。また、最も上流側に配設された突起部４よりも下流側に配設された突起部４は、径方向外側に向かうにつれて、上流側の位置となるように配設されている。
【００６３】
図１９に示すハニカム構造体１は、図１８に示したハニカム構造体１の変形例である。
ハニカム構造体１は、軸方向Ｘにおいて、各セル孔３における最も上流側に配設された突起部４においても、径方向外側に向かうにつれて上流側となるように配設されている。
【００６４】
尚、図１７〜図１９に示したハニカム構造体１のように、１つのセル孔３において、軸方向Ｘに複数の突起部４を形成する場合には、軸方向Ｘから見たとき、上流側に配設された突起部４と、下流側に配設された突起部４との形成位置が異なることが好ましい。例えば、図２０に示すごとく、上流側に配設された突起部４０１に対して、下流側に配設された突起部４０２を、セル孔３の中心点Ｐに対して、６０°の点対称となる位置に配設することができる。また、実施例２において図６〜図１０に示した突起部４を組み合わせることもできる。この場合には、セル壁２表面の境界層を、より効率よく破壊することができる。
【００６５】
また、複数の突起部４を軸方向Ｘにおいてずれた位置に形成することで、ハニカム構造体１の上流側に形成された突起部４が境界層を破壊した後、下流側で再度形成されることを抑制できる。これによって、より広範囲において、排ガスとハニカム構造体１との接触効率を向上することができる。
【００６６】
尚、実施例１〜実施例４に示したハニカム構造体１は、一例を示すものであり、これら以外にも種々の形状とすることができる。
【符号の説明】
【００６７】
１  ハニカム構造体
２  セル壁
３  セル孔
４  突起部
【図１】
0006451275.tif 000002
【図２】
0006451275.tif 000003
【図３】
0006451275.tif 000004
【図４】
0006451275.tif 000005
【図５】
0006451275.tif 000006
【図６】
0006451275.tif 000007
【図７】
0006451275.tif 000008
【図８】
0006451275.tif 000009
【図９】
0006451275.tif 000010
【図１０】
0006451275.tif 000011
【図１１】
0006451275.tif 000012
【図１２】
0006451275.tif 000013
【図１３】
0006451275.tif 000014
【図１４】
0006451275.tif 000015
【図１５】
0006451275.tif 000016
【図１６】
0006451275.tif 000017
【図１７】
0006451275.tif 000018
【図１８】
0006451275.tif 000019
【図１９】
0006451275.tif 000020
【図２０】
0006451275.tif 000021